(57)【要約】      （修正有）【課題】記録データの低エラーレート化と、ＬＰＰ信号の高品質化とを両立した光情報記録媒体、及び記録線速度１４ｍ／ｓ以上で記録したときであっても、記録データの低エラーレート化と、ＬＰＰ信号の高品質化とを両立した光情報記録方法を提供する。【解決手段】同心円状又は螺旋状のグルーブとランドとを有する基板１６のグルーブとランドを有する面側に色素を含有する記録層１８が形成され、グルーブに沿って情報の記録再生を行う光情報記録媒体であって、ランドにプリピットＬＰＰ１４が形成されており、プリピットの深さをａ、プリピット部における記録層１８の窪みの深さをｂとしたとき、ｂ／ａの値が０．５以上である光情報記録媒体、及び光情報記録媒体に１４ｍ／ｓ以上の記録線速度で情報の記録を行う光情報記録方法である。【選択図】  図２
2004362643.tif 000002
【特許請求の範囲】
【請求項１】
同心円状又は螺旋状のグルーブとランドとを有する基板のグルーブとランドを有する面側に色素を含有する記録層が形成され、前記グルーブに沿って情報の記録再生を行う光情報記録媒体であって、
前記ランドにプリピットが形成されており、該プリピットの深さをａ、プリピット部における記録層の窪みの深さをｂとしたとき、ｂ／ａの値が０．５以上であることを特徴とする光情報記録媒体。
【請求項２】
前記グルーブの半値幅が２５０〜３５０ｎｍ、深さが５０〜１５０ｎｍであることを特徴とする請求項１に記載の光情報記録媒体。
【請求項３】
請求項１または２に記載の光情報記録媒体に、１４ｍ／ｓ以上の記録線速度で情報の記録を行うことを特徴とする光情報記録方法。
【発明の詳細な説明】
【０００１】
【発明の属する技術分野】
本発明は、光情報記録媒体及び光情報記録方法に関し、特に、色素を含有する記録層が形成された光情報記録媒体及び該光情報記録媒体への光情報記録方法に関する。
【０００２】
【従来の技術】
従来から、レーザー光により一回限りの情報の記録が可能な光情報記録媒体（光ディスク）が知られている。この光ディスクは、追記型ＣＤ（所謂ＣＤ−Ｒ）とも称され、その代表的な構造は、透明な円盤状基板上に有機色素からなる記録層、金等の金属からなる光反射層、さらに樹脂製の保護層がこの順に積層状態で設けられている。そしてこのＣＤ−Ｒへの情報の記録は、近赤外域のレーザー光（通常は７８０ｎｍ付近の波長のレーザー光）をＣＤ−Ｒに照射することにより行われ、記録層の照射部分がその光を吸収して局所的に温度上昇し、物理的あるいは化学的変化（例えば、ピットの生成）が生じてその光学的特性を変えることにより、情報が記録される。一方、情報の読み取り（再生）もまた記録用のレーザー光と同じ波長のレーザー光を照射することにより行われ、記録層の光学的特性が変化した部位（記録部分）と変化しない部位（未記録部分）との反射率の違いを検出することにより情報が再生される。
【０００３】
近年、記録密度のより高い光情報記録媒体が求められている。このような要望に対して、追記型デジタル・ヴァサタイル・ディスク（所謂ＤＶＤ−Ｒ）と称される光ディスクが提案されている。このＤＶＤ−Ｒは、照射されるレーザー光のトラッキングのための案内溝（プレグルーブ）がＣＤ−Ｒに比べて半分以下（０．７４〜０．８μｍ）と狭く形成された透明な円盤状基板上に、色素からなる記録層、そして通常は該記録層の上に光反射層、そしてさらに必要により保護層を設けてなるディスクを二枚、あるいは該ディスクと同じ形状の円盤状保護基板とを該記録層を内側にして接着剤で貼り合わせた構造を有している。ＤＶＤ−Ｒへの情報の記録再生は、可視レーザー光（通常は、６３０ｎｍ〜６８０ｎｍの範囲の波長のレーザー光）を照射することにより行われ、ＣＤ−Ｒより高密度の記録が可能であるとされている。
【０００４】
このようなＤＶＤ−Ｒにおいて、近年、４倍速以上（記録線速度１４ｍ／ｓ以上）の高速記録の要求が高まっている。光情報記録媒体における最適記録パワーは、概ね、記録速度の平方根に比例することが知られている。例えば、４倍速記録における最適記録パワーは、１倍速における最適記録パワーの約２倍である。このとき、記録速度が大きいほど、短い時間で大きなエネルギーが照射されるため、記録ピット部の変形が大きくなる傾向がある。記録ピットの変形が大きいと、高変調度が得られ、再生信号のＣ／Ｎが高くなる一方で、隣接するトラックへの信号の漏れ込みが大きくなる、即ち、クロストークが大きくなるという問題がある。記録密度が高いほど、トラックピッチが短いため、このクロストークの影響が大きい。
また、ＤＶＤ−Ｒのように、記録トラックの間にあるランド部に、アドレス信号をもつランドプリピット（ＬＰＰ）が形成されているような場合に、記録トラックに大きなピットが形成されるとアドレス情報を読みとりにくくなり、ＬＰＰエラーの原因となるという問題がある。
【０００５】
従って、高速記録に対応するためには、ＬＰＰ信号を大きくする必要がある。従来、ＬＰＰ信号を大きくする方法としては、１）ＬＰＰの大きさを大きくする（例えば、特許文献１、２参照。）、２）ＬＰＰをグルーブ側にシフトさせる、などが知られている。しかし、いずれも、グルーブ部に記録されるユーザーデータのピットに影響を及ぼし、ユーザーデータのエラーレートが悪化するという問題がある。
【０００６】
【特許文献１】
特開２００２−２３７１０１号公報
【特許文献２】
特開２００２−２０８１８７号公報
【０００７】
【発明が解決しようとする課題】
本発明は、上記従来の問題点に鑑みなされたものであり、以下の目的を達成することを課題とする。即ち、
本発明の目的は、記録データの低エラーレート化と、ＬＰＰ信号の高品質化とを両立した光情報記録媒体を提供することにある。
また、本発明の目的は、記録線速度１４ｍ／ｓ以上で記録したときであっても、記録データの低エラーレート化と、ＬＰＰ信号の高品質化とを両立した光情報記録方法を提供することにある。
【０００８】
【課題を解決するための手段】
前記課題を解決するための手段は以下の通りである。即ち、
本発明は、同心円状又は螺旋状のグルーブとランドとを有する基板のグルーブとランドを有する面側に色素を含有する記録層が形成され、前記グルーブに沿って情報の記録再生を行う光情報記録媒体であって、前記ランドにプリピットが形成されており、該プリピットの深さをａ、プリピット部における記録層の窪みの深さをｂとしたとき、ｂ／ａの値が０．５以上であることを特徴とする光情報記録媒体である。
前記グルーブの半値幅を２５０〜３５０ｎｍ、深さを５０〜１５０ｎｍとすることが好ましい。
また、本発明は、方法の態様によると、前記光情報記録媒体に、１４ｍ／ｓ以上の記録線速度で情報の記録を行うことを特徴とする光情報記録方法である。
【０００９】
【発明の実施の形態】
本発明の光情報記録媒体は、同心円状又は螺旋状のグルーブとランドとを有する基板のグルーブとランドを有する面側に色素を含有する記録層が形成され、前記グルーブに沿って記録再生を行う光情報記録媒体であって、前記ランドにプリピットが形成されており、該プリピットの深さをａ、プリピット部における記録層の窪みの深さをｂとしたとき、ｂ／ａの値が０．５以上であることを特徴としている。
以下、先ず、本発明の光情報記録媒体について説明する。
【００１０】
＜光情報記録媒体＞
本発明の光情報記録媒体としては、例えば、ＤＶＤ−Ｒ等の情報の書き込みが可能な追記型の光情報記録媒体である。
【００１１】
ＤＶＤ−Ｒ等の光情報記録媒体では、２枚の基板（第１の基板、第２の基板）を貼り合わせてなり、少なくとも第１の基板には、記録層が形成されている。その他に、反射層、保護層等が適宜形成されていることが好ましい。また、第２の基板にも、第１の基板と同様に、記録層、光反射層等が順次形成された構成としてもよく、いわゆる保護基板（ダミー基板）として層を形成しない構成としてもよい。
以下、ＤＶＤ−Ｒ等の光情報記録媒体を例に、本発明の光情報記録媒体の上記基板および各層について説明する。なお、層構成や材料等は、単なる例示であって、本発明はこれらに限定されるものではない。
【００１２】
［基板］
基板としては、従来の光情報記録媒体の基板材料として用いられている各種の材料を任意に選択して使用することができる。
具体的には、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
上記材料の中では、耐湿性、寸法安定性および低価格等の点から、ポリカーボネート、アモルファスポリオレフィンが好ましく、ポリカーボネートが特に好ましい。また、基板の厚さは、０．５〜１．４ｍｍとすることが好ましい。
【００１３】
基板には、トラッキング用の案内溝またはアドレス信号等の情報を表わす凹凸（グルーブ、ランド）が、螺旋状又は同心円状に形成されている。グルーブのトラックピッチは、０．４〜０．９μｍとすることが好ましく、０．４５〜０．８５μｍとすることがより好ましく、０．５〜０．８μｍとすることがさらに好ましい。また、グルーブの深さ（溝深さ）は、５０〜１５０ｎｍとすることが好ましく、８５〜１３５ｎｍとすることがより好ましく、１００〜１３０ｎｍとすることがさらに好ましい。さらに、グルーブの半値幅は、２００〜４００ｎｍとすることが好ましく、２８０〜３８０ｎｍとすることがより好ましく、２５０〜３５０ｎｍとすることがさらに好ましい。
【００１４】
また、グルーブとグルーブとの間のランドと呼ばれる領域には、予め決められた規則に従って配置された、ランドプリピット（ＬＰＰ）が形成されている。このＬＰＰの位置を検出することによって、アドレス情報の取得及びデータ記録時の位置決めが行われる。
【００１５】
また、記録層が設けられる側の基板表面には、平面性の改善、接着力の向上及び記録層の変質防止などの目的で、下塗層が設けられてもよい。下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤などの表面改質剤を挙げることができる。下塗層は、上記物質を適当な溶剤に溶解又は分散して塗布液を調製した後、この塗布液をスピンコート、ディップコート、エクストルージョンコートなどの塗布法を利用して基板表面に塗布することにより形成することができる。下塗層の層厚は一般に０．００５〜２０μｍの範囲、好ましくは０．０１〜１０μｍの範囲で設けられる。
【００１６】
［記録層］
ＤＶＤ−Ｒの場合、記録層に用いる色素は特に限定されないが、使用可能な色素の例としては、シアニン色素、フタロシアニン色素、イミダゾキノキサリン系色素、ピリリウム系・チオピリリウム系色素、アズレニウム系色素、スクワリリウム系色素、Ｎｉ、Ｃｒなどの金属錯塩系色素、ナフトキノン系色素、アントラキノン系色素、インドフェノール系色素、インドアニリン系色素、トリフェニルメタン系色素、メロシアニン系色素、オキソノール系色素、アミニウム系・ジインモニウム系色素及びニトロソ化合物を挙げることができる。これらの色素のうちでは、シアニン色素、フタロシアニン系色素、アズレニウム系色素、スクワリリウム系色素、オキソノール系色素及びイミダゾキノキサリン系色素が好ましい。
【００１７】
記録層を形成するための塗布液の溶剤の例としては、酢酸ブチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；シクロヘキサンなどの炭化水素；テトラヒドロフラン、エチルエーテル、ジオキサンなどのエーテル；エタノール、ｎ−プロパノール、イソプロパノール、ｎ−ブタノール、ジアセトンアルコールなどのアルコール；２，２，３，３−テトラフロロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。上記溶剤は使用する色素の溶解性を考慮して単独又は二種以上を適宜併用することができる。好ましくは、２，２，３，３−テトラフロロプロパノールなどのフッ素系溶剤である。なお、塗布液中には、所望により褪色防止剤や結合剤を添加してもよいし、更に酸化防止剤、ＵＶ吸収剤、可塑剤、そして潤滑剤など各種の添加剤を目的に応じて添加してもよい。
【００１８】
褪色防止剤の代表的な例としては、ニトロソ化合物、金属錯体、ジインモニウム塩、アミニウム塩を挙げることができる。これらの例は、例えば、特開平２−３００２８８号、同３−２２４７９３号、及び同４−１４６１８９号等の各公報に記載されている。
【００１９】
結合剤の例としては、ゼラチン、セルロース誘導体、デキストラン、ロジン、ゴムなどの天然有機高分子物質；及びポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。結合剤を使用する場合に、結合剤の使用量は、一般に色素１００質量部に対して０．２〜２０質量部、好ましくは、０．５〜１０質量部、更に好ましくは１〜５質量部である。このようにして調製される塗布液中の色素の濃度は、一般に０．０１〜１０質量％の範囲にあり、好ましくは０．１〜５質量％の範囲にある。
【００２０】
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤等各種の添加剤を目的に応じて添加してもよい。
【００２１】
塗布方法としては、スプレー法、スピンコート法、ディップ法、ロールコート法、ブレードコート法、ドクターロール法、スクリーン印刷法等を挙げることができる。記録層は単層でも重層でもよい。また、記録層の層厚は、一般に２０〜５００ｎｍの範囲にあり、好ましくは３０〜３００ｎｍの範囲にあり、より好ましくは５０〜２００ｎｍの範囲にある。
また、塗布温度としては、２３〜５０℃であれば特に問題はないが、好ましくは２４〜４０℃、さらに好ましくは２５〜３７℃である。
【００２２】
記録層には、該記録層の耐光性を向上させるために、種々の褪色防止剤を含有させることができる。
褪色防止剤としては、一般的に一重項酸素クエンチャーが用いられる。一重項酸素クエンチャーとしては、既に公知の特許明細書等の刊行物に記載のものを利用することができる。
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、および同６−２６０２８号公報等の各公報、ドイツ特許３５０３９９号明細書、そして日本化学会誌１９９２年１０月号第１１４１頁等に記載のものを挙げることができる。
【００２３】
前記一重項酸素クエンチャー等の褪色防止剤の使用量は、記録するための化合物の量に対して、通常０．１〜５０質量％の範囲であり、好ましくは、０．５〜４５質量％の範囲、更に好ましくは、３〜４０質量％の範囲、特に好ましくは５〜２５質量％の範囲である。
【００２４】
本発明においては、ＬＰＰの深さをａ、ＬＰＰ部における記録層の窪みの深さをｂとしたとき、ｂ／ａの値が０．５以上となるように、基板及び記録層を形成している。前記ｂ／ａは、ＬＰＰ部における色素が埋まる度合いを示している。すなわち、本発明においては、ｂ／ａの値を０．５以上と規定することにより、ＬＰＰ部における色素の埋まりが少ないため、グルーブに記録されるユーザーデータのエラーレートへの影響を低減することができる。以下、ＬＰＰの深さをａ、ＬＰＰ部における記録層の窪みの深さをｂなどを図面を参照して説明する。
【００２５】
図１は、本発明の光情報記録媒体の上方から見たランド１０とグルーブ１２とランドプリピット（ＬＰＰ）１４を示す部分模式図であり、図２は図１におけるＬＰＰ１４の断面を部分的に示す模式断面図である。なお、図１、図２においては、基板１６上に、記録層１８、反射層２０が積層された形態を示している。
【００２６】
図１に示すように、２つのグルーブ１２の間にランド１０が位置し、ランド１０には、ＬＰＰ１４が形成されている。図１において、ＡはＬＰＰ１４の長さを示し、ＢはＬＰＰ１４の幅を示し、ＣはＬＰＰの位置（ランドの中心部からの距離）を示す。また、図２に示すように、ＬＰＰ１４は基板に形成されていて、ＬＰＰ１４が位置する記録層１８の部位、すなわち、ＬＰＰ１４部における記録層は窪みとなっている。図２において、ａはＬＰＰ１４の深さを示し、ｂはＬＰＰ１４部における記録層の窪みの深さを示している。
【００２７】
前記ｂ／ａの値としては、好ましくは０．５５以上であり、より好ましくは０．５８以上である。また、上限は０．９である。
【００２８】
前記ｂ／ａの値を０．５以上とする手段としては、例えば、以下の（１）〜（３）のいずれかの手法が挙げられる。
（１）色素飽和溶解度が小さい色素、溶剤を選択する
色素の飽和溶解度が、好ましくは０．５〜２０質量％、より好ましくは１〜１５質量％、さらに好ましくは２〜１０質量％となるように色素、溶剤を選択する。
（２）色素濃度を低濃度とする
記録層用塗布液の色素濃度を低濃度とする。具体的には、色素飽和溶解度に対する濃度の比が好ましくは０．０２〜０．９、より好ましくは０．０５〜０．８、さらに好ましくは０．１〜０．７に設定する。
（３）塗布環境湿度を調整する
記録層用塗布液を塗布するに際しての環境湿度を調整する。環境湿度は、好ましくは２０〜５０％ＲＨであり、より好ましくは２５〜４５％ＲＨであり、さらに好ましくは３０〜４０％ＲＨである。
【００２９】
［反射層］
記録層の上には特に情報の再生時における反射率の向上の目的で反射層が設けられる。反射層の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼を挙げることができる。これらのうちで好ましいものは、Ｃｒ、Ｎｉ、Ｐｔ、Ｃｕ、Ａｇ、Ａｕ、Ａｌ及びステンレス鋼である。これらの物質は単独で用いてもよいし、あるいは二種以上の組み合わせて用いてもよい。又は合金として用いてもよい。特に好ましくはＡｕ、Ａｇもしくはその合金である。反射層は、例えば、上記光反射性物質を蒸着、スパッタリング又はイオンプレーティングすることにより記録層の上に形成することができる。反射層の層厚は、一般的には１０〜８００ｎｍの範囲、好ましくは２０〜５００ｎｍの範囲、更に好ましくは５０〜３００ｎｍの範囲で設けられる。
【００３０】
［接着層］
接着層は、反射層と、保護層又は保護基板との間に形成される層である。
接着層を構成する接着剤としては、紫外線硬化性樹脂が好ましく、なかでもディスクの反りを防止するため、硬化収縮率の小さいものが好ましい。このような紫外線硬化性樹脂としては、例えば、大日本インキ化学工業（株）製の「ＳＤ−６４０」、「ＳＤ−３４７」等のＵＶ硬化性樹脂（ＵＶ硬化性接着剤）を挙げることができる。また、接着層の厚さは、弾力性を持たせるため、１〜１０００μｍの範囲が好ましく、５〜５００μｍの範囲がより好ましく、１０〜１００μｍの範囲が特に好ましい。
【００３１】
接着層を構成する接着剤の他の例を挙げる。該接着剤は、放射線照射により硬化可能な樹脂であって、分子中に２個以上の放射線官能性の二重結合を有する樹脂であり、アクリル酸エステル類、アクリルアミド類、メタクリル酸エステル類、メタクリル酸アミド類、アリル化合物、ビニルエーテル類、ビニルエステル類などがあげられる。好ましくは２官能以上のアクリレート化合物、メタクリレート化合物である。
【００３２】
２官能の具体例としては、エチレングリコールジアクリレート、プロピレングリコールジアクリレート、ブタンジオールジアクリレート、ヘキサンジオールジアクリレート、ジエチレングリコールジアクリレート、トリエチレングリコールジアクリレート、テトラエチレングリコールジアクリレート、ネオペンチルグリコールジアクリレート、トリプロピレングリコールジアクリレート、エチレングリコールジメタクリレート、プロピレングリコールジメタクリレート、ブタンジオールジメタクリレート、ヘキサンジオールジメタクリレート、ジエチレングリコールジメタクリレート、トリエチレングリコールジメタクリレート、テトラエチレングリコールジメタクリレート、ネオペンチルグリコールジメタクリレート、トリプロピレングリコールジメタクリレートなどに代表される脂肪族ジオールにアクリル酸、メタクリル酸を付加させたものを用いることができる。
【００３３】
また、ポリエチレングリコール、ポリプロピレングリコール、ポリテトラメチレングリコールなどのポリエーテルポリオールにアクリル酸、メタクリル酸を付加したポリエーテルアクリレート、ポリエーテルメタクリレートや公知の二塩基酸、グリコールから得られたポリエステルポリオールにアクリル酸、メタクリル酸を付加させたポリエステルアクリレート、ポリエステルメタクリレートも用いることができる。
さらに、公知のポリオール、ジオールとポリイソシアネートを反応させたポリウレタンにアクリル酸、メタクリル酸を付加させたポリウレタンアクリレート、ポリウレタンメタクリレートを用いてもよい。
【００３４】
また、ビスフェノールＡ、ビスフェノールＦ、水素化ビスフェノールＡ、水素化ビスフェノールＦやこれらのアルキレンオキサイド付加物にアクリル酸、メタクリル酸を付加させたものやイソシアヌル酸アルキレンオキサイド変性ジアクリレート、イソシアヌル酸アルキレンオキサイド変性ジメタアクリレート、トリシクロデカンジメタノールジアクリレート、トリシクロデカンジメタノールジメタクリレートなどの環状構造を有するものも用いることができる。
【００３５】
前記放射線としては、電子線および紫外線を使用することができる。紫外線を使用する場合には以下の化合物に光重合開始剤を添加することが必要となる。光重合開始剤として芳香族ケトンが使用される。芳香族ケトンは、特に限定されないが、紫外線照射光源として通常使用される水銀灯の輝線スペクトルを生ずる。２５４，３１３，８６５ｎｍの波長において吸光係数の比較的大なるものが好ましい。その代表例としては、アセトフェノン、ベンゾフェノン、ベンゾインエチルエーテル、ベンジルメチルケタール、ベンジルエチルケタール、ベンゾインイソブチルケトン、ヒドロキシジメチルフェニルケトン、１−ヒドロキシシクロヘキシルフェニルケトン、２−２ジエトキシアセトフェノン、Ｍｉｃｈｌｅｒ’ｓケトンなどがあり、種々の芳香族ケトンが使用できる。芳香族ケトンの混合比率は、化合物（ａ）１００質量部に対し０．５〜２０質量部、好ましくは２〜１５質量部、さらに好ましくは３〜１０質量部である。紫外線硬化型接着剤としてあらかじめ光開始剤を添加したものが市販しており、それを使用してもかまわない。紫外線光源としては、水銀ランプ又はメタルハライドランプが用いられる。該ランプとしては２０〜３００Ｗ／ｃｍのものを用い、０．１〜２０秒間照射される。基板とランプとの距離は一般に１〜３０ｃｍであることが好ましい。
【００３６】
電子線加速器としてはスキャニング方式、ダブルスキャニング方式あるいはカーテンビーム方式が採用できるが、好ましいのは比較的安価で大出力が得られるカーテンビーム方式である。電子線特性としては、加速電圧が１００〜１０００ｋＶ、好ましくは１５０〜３００ｋＶであり、吸収線量として０．５〜２０Ｍｒａｄ、好ましくは１〜１０Ｍｒａｄである。加速電圧が１０ｋＶ以下の場合は、エネルギーの透過量が不足し１０００ｋＶを超えると重合に使われるエネルギー効率が低下しコスト的に好ましくない。
【００３７】
［保護層、保護基板］
保護層又は保護基板は、水分の侵入やキズの発生を防止する。保護層を構成する材料としては、紫外線硬化樹脂、可視光硬化樹脂、熱硬化性樹脂、二酸化ケイ素等であることが好ましく、なかでも紫外線硬化樹脂であることが好ましい。該紫外線硬化樹脂としては、例えば、大日本インキ化学工業社製の「ＳＤ−６４０」等の紫外線硬化樹脂を挙げることができる。また、ＳＤ−３４７（大日本インキ化学工業社製）、ＳＤ−６９４（大日本インキ化学工業製）、ＳＫＣＤ１０５１（ＳＫＣ社製）等を使用することができる。保護層の厚さは、１〜２００μｍの範囲が好ましく、５０〜１５０μｍの範囲がより好ましい。
また、保護層が、レーザー光路として使用される層構成においては、透明性を有することが必要とされる。ここで、「透明性」とは、記録光および再生光に対して、該光を透過する（透過率：９０以上）ほどに透明であることを意味する。
【００３８】
保護層は、スピンコート法により形成することができる。スピンコート法を適用することで、記録層にダメージ（色素の溶解、色素と保護層材料との化学反応等）を与えることなく保護層を形成することができる。スピンコートする際の回転数は、均一な層形成および記録層へのダメージの防止の観点から、５０〜８０００ｒｐｍとすることが好ましく、１００〜５０００ｒｐｍとすることがより好ましい。
なお、保護層に紫外線硬化樹脂を使用した場合は、スピンコート法により保護層を形成した後、該保護層上から紫外線照射ランプ（メタルハライドランプ）により紫外線を照射して、紫外線硬化樹脂を硬化させる。
また、形成する保護層の厚みムラを無くすため、樹脂を硬化させる前に一定時間放置する等の処理を適宜行ってもよい。
【００３９】
ＤＶＤ−Ｒの場合は、保護層に代わって、紫外線効果樹脂等からなる接着層および保護基板としての基板（厚さ：０．６ｍｍ程度、材質については前記基板と同様）を積層する。
すなわち、反射層を形成した後、紫外線硬化樹脂（大日本インキ化学工業（株）製ＳＤ６４０等）をディスク上に吐出し、例えば、保護基板としてのポリカーボネート基板（厚さ：０．６ｍｍ）を載置し、スピンコートと同様に高回転で紫外線硬化樹脂を振り切った後、基板上から紫外線を照射して紫外線硬化樹脂を硬化して貼り合わせる。接着層の厚みは２０〜６０μｍである。
【００４０】
＜光情報記録方法＞
本発明の光情報記録方法は、次のようにして行われる。まず、未記録の前述の光情報記録媒体を所定の線速度（１４ｍ／ｓ以上）にて回転させながら、対物レンズを介してレーザー光などの記録用の光を照射する。この照射光により、記録層の色素がその光を吸収して局所的に温度上昇し、所望の空隙（ピット）が生成してその光学特性が変わることにより情報が記録される。
【００４１】
レーザー光の記録波形は、１つのピットの形成する際には、パルス列でも１パルスでもかまわない。実際に記録しようとする長さ（ピットの長さ）に対する割合が重要である。
レーザー光のパルス幅としては、実際に記録しようとする長さに対して２０〜９５％の範囲が好ましく、３０〜９０％の範囲がより好ましく、３５〜８５％の範囲が更に好ましい。ここで、記録波形がパルス列の場合には、その和が上記の範囲にあることを指す。
【００４２】
レーザー光のパワーとしては、記録線速度によって異なるが、線速度が１４ｍ／ｓの場合、１５．０〜２０．０ｍＷの範囲が好ましく、１６．５〜１９．５ｍＷの範囲がより好ましく、１７．０〜１９．０ｍＷの範囲が更に好ましい。また、線速度が２倍になった場合には、レーザー光のパワーの好ましい範囲は、それぞれ２１／２倍となる。
【００４３】
また、記録密度を高めるために、ピックアップに使用される対物レンズのＮＡは０．６２以上が好ましく、０．６５以上がより好ましい。
【００４４】
本発明においては、記録光として３００〜７００ｎｍの範囲の発振波長を有する半導体レーザーを用いることができる。
【００４５】
本発明においては、記録線速度を１４ｍ／ｓ（４倍速）以上としたが、２１ｍ／ｓ（６倍速）以上が好ましく、２８ｍ／ｓ（８倍速）以上がより好ましい。
【００４６】
【実施例】
次に、実施例により本発明をさらに詳細に説明するが、本発明は以下の実施例に限定されるものではない。
【００４７】
［実施例１］
射出成形にて、ポリカーボネート樹脂を、スパイラル状（螺旋状）のグルーブ（深さ：１３０ｎｍ、幅３００ｎｍ、トラックピッチ：０．７４μｍ）を有する厚さ０．６ｍｍ、直径１２０ｍｍの基板を成形した。下記色素Ａと下記色素Ｂとを質量比６：４の比率で１．２０ｇを、２，２，３，３−テトラフルオロペンタノール１００ｍｌに溶解した塗布液を調製し、この塗布液をスピンコート法により上記基板のグルーブが形成された面上に塗布し、記録層を形成した。次に、記録層上に銀をスパッタして膜厚約１５０ｎｍの反射層を形成した後、紫外線硬化樹脂を接着剤として用いてダミー基板と貼り合わせて光ディスク（光情報記録媒体）を作製した。
なお、本実施例において、ＬＰＰの長さ（図１における「Ａ」）は３００ｎｍであり、ＬＰＰ位置（図１における「Ｃ」）は３７０ｎｍであり、ＬＰＰの深さａとＬＰＰ部における記録層の窪みの深さｂとの比の値（ｂ／ａ）は０．５６であった。
【００４８】
【化１】
2004362643.tif 000003
【００４９】
［比較例１］
ＬＰＰの深さａとＬＰＰの記録層の窪みの深さｂとの比の値（ｂ／ａ）が０．４０となるように、色素濃度を０．８ｇ／１００ｍｌ、塗布環境湿度を６０％ＲＨとして記録層を形成したこと以外は実施例１と同様にして比較例１の光ディスクを作製した。
【００５０】
［比較例２］
ＬＰＰの長さを４００ｎｍとしたこと、及びＬＰＰの深さａとＬＰＰ部の記録層の窪みの深さｂとの比の値（ｂ／ａ）が０．４０となるように、色素濃度を０．８ｇ／１００ｍｌ、塗布環境湿度を６０％ＲＨとして記録層を形成したこと以外は実施例１と同様にして比較例２の光ディスクを作製した。
【００５１】
［比較例３］
ＬＰＰ位置（Ｃ）を２００ｎｍとした（溝側に寄せた）こと、及びＬＰＰの深さａとＬＰＰ部の記録層の窪みの深さｂとの比の値（ｂ／ａ）が０．４０となるように、色素濃度を０．８ｇ／１００ｍｌ、塗布環境湿度を６０％ＲＨとして記録層を形成したこと以外は実施例１と同様にして比較例３の光ディスクを作製した。
【００５２】
［評価］
ディスクドライブ装置（ＤＤＵ−１０００、パルステック工業（株）製、レーザー波長：６６０ｎｍ、開口率：０．６）を用いて線速度を３．５〜２８ｍ／ｓまで変えて８−１６変調信号を記録した。記録パワーは、それぞれの光ディスクでジッターが最も小さくなる記録パワーに設定した。その後、記録レーザー波長と同波長のレーザーを用いて再生し、記録後のＬＰＰエラーレート、及びＰＩエラー（訂正可能なエラー）を測定した。結果を表１に示す。
【００５３】
【表１】
2004362643.tif 000004
【００５４】
表１より、ｂ／ａの値が０．５以上の実施例１は、ＬＰＰエラーレート及びＰＩエラーが小さく、記録データの低エラーレート化と、ＬＰＰ信号の高品質化とを両立することができたことが分かる。これに対して、ｂ／ａの値が０．５以下の比較例１〜３においては、ＬＰＰエラーレート及びＰＩエラーの双方をともに小さくすることができず、記録データの低エラーレート化と、ＬＰＰ信号の高品質化とを両立することができなかった。
【００５５】
【発明の効果】
本発明によれば、記録データの低エラーレート化と、ＬＰＰ信号の高品質化とを両立した光情報記録媒体を提供することができる。
また、本発明によれば、記録線速度１４ｍ／ｓ以上で記録したときであっても、記録データの低エラーレート化と、ＬＰＰ信号の高品質化とを両立した光情報記録方法を提供することができる。
【図面の簡単な説明】
【図１】本発明の光情報記録媒体を上方から見たランド、グルーブ、及びランドプリピットを示す部分模式図である。
【図２】図１に示すランドプリピットの断面を部分的に示す模式断面図である。
【符号の説明】
１０  ランド
１２  グルーブ
１４  ランドプリピット（ＬＰＰ）
１６  基板
１８  記録層
２０  反射層
【図１】
2004362643.tif 000005
【図２】
2004362643.tif 000006